(57)【要約】【課題】ミクロンオーダーだけでなくナノオーダーでの微細加工を容易に施すことができるガラス表面の微細加工方法を提供する。【解決手段】アルカリ酸化物を含有するガラスの表面に凸部を形成するガラス表面の微細加工方法であって、凸部となるべき第２領域の表面に隣接する第１領域の表面を保護層で被覆する工程と、第２領域の表面側からアルカリイオンを除去する工程と、第１領域の表面から保護層を除去する工程と、アルカリイオンが除去された第２領域の表面と保護層が除去された第１領域の表面とを研磨する工程と、を備える。【選択図】図３
2010163352.tif 000002
【特許請求の範囲】
【請求項１】
アルカリ酸化物を含有するガラスの表面に凸部を形成するガラス表面の微細加工方法であって、
凸部となるべき第２領域の表面に隣接する第１領域の表面を保護層で被覆する工程と、
前記第２領域の表面側からアルカリイオンを除去する工程と、
前記第１領域の表面から保護層を除去する工程と、
前記アルカリイオンが除去された第２領域の表面と前記保護層が除去された第１領域の表面とを研磨する工程と、を備えたことを特徴とするガラス表面の微細加工方法。
【請求項２】
前記第２領域の表面側からアルカリイオンを除去する工程は、前記第２領域の表面を酸性液にさらすものであることを特徴とする請求項１に記載のガラス表面の微細加工方法。
【請求項３】
前記酸性液は、ＰＨ≦５であることを特徴とする請求項２に記載のガラス表面の微細加工方法。
【請求項４】
前記ガラスはドーナツ状の磁気ディスク用ガラス基板であることを特徴とする請求項１〜３のいずれかに記載のガラス表面の微細加工方法。
【請求項５】
前記ガラスは、スライドガラスであることを特徴とする請求項１〜３のいずれかに記載のガラス表面の微細加工方法。
【請求項６】
アルカリ酸化物を含有するガラスの表面に凸部を形成するガラス表面の微細加工方法であって、
凸部となるべき第２領域の表面に隣接する第１及び第３領域の表面を保護層で被覆する工程と、
前記第２領域の表面側からアルカリイオンを除去する工程と、
前記第１及び第３領域の表面を被覆している保護層を除去する工程と、
前記アルカリイオンが除去された第２領域の表面と前記保護層が除去された第１及び第３領域の表面とを研磨する工程と、を備えたことを特徴とするガラス表面の微細加工方法。
【発明の詳細な説明】
【技術分野】
【０００１】
本発明は、ガラス表面に凹凸を形成する微細加工方法に関し、特に、ミクロンオーダーだけでなくナノオーダーの微細加工を施すことができるガラス表面の微細加工方法に関する。
【背景技術】
【０００２】
ガラスは化学的に安定で、熱膨張率が小さく、物理的または化学的に優れた特性を持つため、化学反応チップ、光学部品、電子部品の材料として好適に用いられる。しかし一方で、ガラスは脆性材料であるため、研削や切削といった機械的な除去加工によって、割れや欠けのない鏡面加工を行うことが難しい。ガラスの鏡面加工を行うためには、加工速度を落とす必要があり、また高度な加工技術が要求されるため、効率的に機械的な鏡面加工を行うことは困難である。
【０００３】
そこで特許文献１では、ミクロン（μｍ）オーダーの加工を実現するべく、ＫＮＯ３などの溶融塩中にガラスを数時間浸漬させガラスの表面付近に存在するＮａ＋をＫ＋に交換するイオン交換処理（いわゆる化学強化処理）をしたガラス表面を研削することにより加工するという加工方法を開示している。
【先行技術文献】
【特許文献】
【０００４】
【特許文献１】特開２００５−２９８３１２号公報
【発明の概要】
【発明が解決しようとする課題】
【０００５】
しかしながら、特許文献１は、化学強化を行っているため研削（研磨）という加工を施す際にはラテラルクラック（遅れクラック）が生じやすいので、ミクロンオーダーの加工であれば問題がなくてもナノ（ｎｍ）オーダーでの加工には向いていないという問題がある。
【０００６】
また、イオン交換は高温の溶融塩中にガラスを浸漬させるものであるから、特許文献１の加工方法において高温に耐え得るマスクを施す必要があり、このような処理は煩雑であるという問題がある。
【０００７】
そこで、本発明は、ミクロンオーダーだけでなくナノオーダーでの微細加工を容易に施すことができるガラス表面の微細加工方法を提供することを目的とする。
【課題を解決するための手段】
【０００８】
本発明は、アルカリ酸化物を含有するガラスの表面に凸部を形成するガラス表面の微細加工方法であって、
凸部となるべき第２領域の表面に隣接する第１領域の表面を保護層で被覆する工程と、
前記第２領域の表面側からアルカリイオンを除去する工程と、
前記第１領域の表面から保護層を除去する工程と、
前記アルカリイオンが除去された第２領域の表面と前記保護層が除去された第１領域の表面とを研磨する工程と、を備えたことを特徴とするガラス表面の微細加工方法を提供する。
また、前記第２領域の表面側からアルカリイオンを除去する工程は、前記第２領域の表面を酸性液にさらすことが好ましく、ＰＨ≦５の酸溶液にさらすことがさらに好ましい。
また、前記ガラスは、ドーナツ状の磁気ディスク用ガラス基板又はスライドガラスであることが好ましい。
また、本発明は、アルカリ酸化物を含有するガラスの表面に凸部を形成するガラス表面の微細加工方法であって、
凸部となるべき第２領域の表面に隣接する第１及び第３領域の表面を保護層で被覆する工程と、
前記第２領域の表面側からアルカリイオンを除去する工程と、
前記第１及び第３領域の表面を被覆している保護層を除去する工程と、
前記アルカリイオンが除去された第２領域の表面と前記保護層が除去された第１及び第３領域の表面とを研磨する工程と、を備えたことを特徴とするガラス表面の微細加工方法を提供する。
【発明の効果】
【０００９】
本発明によれば、ミクロンオーダーだけでなくナノオーダーでのガラス表面の微細加工が可能となり、割れやラテラルクラックの発生を低減することができる。
【図面の簡単な説明】
【００１０】
【図１】本発明のガラス表面の微細加工方法を示すフローチャートである。
【図２】凸部となるべき第２領域を説明するガラス表面の一例を示す模式図である。
【図３】図１の各工程におけるガラスの構成を示す図２のＩＩＩ−ＩＩＩ線断面の模式図である。
【図４】凸部となるべき第２領域を説明するガラス表面の他の例を示す模式図である。
【図５】図１の各工程におけるガラスの構成を示す図４のＶ−Ｖ線断面の模式図である。
【図６】本発明のガラス表面の微細加工方法により製造されたスライドガラスの構成を示す斜視図である。
【図７】図６のスライドガラスをＡ−Ａ線で切断したときの断面図である。
【図８】図７の破線で囲まれた部分を拡大し、表面のイオン状態を示す模式図である。
【図９】本発明のガラス表面の微細加工方法により製造された磁気ディスク用ガラス基板の構成を示す斜視図である。
【図１０】図９の磁気ディスク用ガラス基板をＢ−Ｂ線で切断し拡大した表面のイオン状態を示す模式図である。
【図１１】ガラスＡの浸漬時間、酸性液のｐＨとリーチング深さとの関係を示すグラフである。
【図１２】ガラスＡ〜Ｄの酸性液のｐＨとリーチング深さとの関係を示すグラフである。
【発明を実施するための形態】
【００１１】
以下、図面を用いて、本発明のガラス表面の微細加工方法について説明するが、本発明はこれら図面に限定されない。
図１は本発明のガラス表面の微細加工方法を示すフローチャートである。図２は凸部となるべき第２領域を説明するガラス表面の一例を示す模式図、図３は図１の各工程におけるガラスの構成を示す図２のＩＩＩ−ＩＩＩ線断面の模式図である。先ず、図２に示す第１領域７１１に囲まれる第２領域７１２に凸部を形成する態様を例に本発明のガラス表面の微細加工方法について説明する。
【００１２】
初めに、本発明の微細加工方法においては、薄板状のスライドガラス、ドーナツ状の磁気ディスク用ガラス基板などのガラスを準備する（ステップ６１０）。ここで、ガラス７００は、図３（Ａ）に示されるように、表面７１０と裏面７２０とを有し、酸化ナトリウム、酸化リチウム、酸化カリウム等のアルカリ酸化物を少なくとも１種以上含有する。ガラス７００の表面７１０は、第１領域７１１と、第１領域７１１と隣接する第２領域７１２と、を有する。ここで、図３（Ａ）に示されるように、ガラス７００の表面近傍には、アルカリイオンが存在する。なお、図３（Ａ）では、アルカリイオンとしてＮａ＋を開示しているが、これに限定されないことは言うまでもない。また、図３では、アルカリイオンの存在をわかり易くするために、Ｎａ＋が表面近傍に直線的に１列に存在しているように開示しているが、数や配列はこれに限定されるものではないことも言うまでもない。
【００１３】
次に、図３（Ｂ）に示されるように、フォトリソグラフィ技術を用いて、ガラス７００の表面７１０に所望のパターンのレジスト７３０を形成する（以下、マスク工程と称する。ステップ６２０）。マスク工程は、コート工程、プリベーク工程、露光工程、現像工程、ポストベーク工程を有する。詳細に説明すると、ガラス７００の表面７１０の全面に、レジスト液をスピンコーターや吹きつけにより塗布する（コート工程）。次に、レジストを塗布したガラスを加熱し、レジストを固化する（プリベーク工程）。次に、レジストに光を照射する（露光工程）。ここで、ポジ型レジストの場合、感光した部分が溶解されるので、アルカリイオンの除去（以下、脱アルカリ処理と称する）を施したい第２領域７１２の表面７１０上のレジストを感光する。一方、ネガ型レジストの場合、感光した部分が残るので、脱アルカリ処理をしたくない第１領域７１１の表面７１０上のレジストを感光する。次に、露光したガラス７００を現像液に浸し、余分な部分のレジストを除去する（現像工程）。次に、現像工程において用いたリンス液を除去するために、ガラス７００を加熱する（ポストベーク工程）。よって、図３（Ｂ）に示されるような、脱アルカリ処理を施したくない第１領域７１１の表面７１０上に 保護層としてのレジスト７３０が形成される。
なお、ガラス基板へのマスク工程はフォトリソグラフィー技術に限ることはなく、ナノインプリント技術や、さらに簡易的な手法として所謂カプトンテープのような耐熱性あるいは耐薬液性に優れるテープをマスク材としてガラス表面に部分的に貼り付ける手法でも構わない。
【００１４】
次に、図３（Ｃ）に示されるように、ガラス７００の表面７１０側からアルカリイオンを除去する脱アルカリ処理を行う（ステップ６３０）。脱アルカリ処理の方法としては温水浸漬、酸性水溶液（例えば、硫酸、塩酸、蓚酸、マレイン酸、リン酸、クエン酸、フッ酸と硫酸、塩酸若しくは蓚酸との混酸、塩酸と硝酸との混酸等）、または酸性蒸気（硫化水素、亜硫酸ガス等）にさらす方法（リーチング）などがある。脱アルカリ処理は、ガラス７００を、６０〜９９℃の温水中に２０分〜２０時間程度浸漬処理すること、又は、ｐＨ７以下、常温〜９９℃の酸性水溶液中に１０秒〜１時間程度浸漬処理すること、又は、湿度６０〜９０％ＲＨ、温度６０〜２００℃の高温高湿雰囲気に１時間〜１０日間程度暴露することにより行うことができる。なお、ここでは、脱アルカリ処理によって、ガラス７００の表面近傍に存在していたアルカリイオン（ここでは、Ｎａ＋）が抜け、代わりにプロトンＨ＋が入る。ここで、Ｈ＋のイオン半径はＮａ＋のイオン半径に比べてとても小さいので、ガラス７００の表面７１０には化学強化処理のような圧縮応力（引張応力）は発生しない。一般的に、化学強化処理では抜けたイオンよりも大きいイオンが入ることによりガラス表面が強化されるが、脱アルカリ処理では抜けたイオンよりも小さいイオンが入ることによりガラス表面が脆弱となる。なお、脱アルカリ処理により、ガラスの表面近傍のアルカリイオンが抜けると共に、表面が削れる。よって、脱アルカリ処理をされた領域と脱アルカリ処理をされなかった領域のガラスの裏面を基準としたガラスの厚さに差異が生じる。従って、ガラスの裏面を基準として、脱アルカリ処理をされた第２領域７１２のガラスの厚さは、脱アルカリ処理をされなかった第１領域７１１のガラスの厚さに比べて、薄くなっている。
なお、脱アルカリ処理は、アルカリ土類金属イオンをも除去するのを排除するものではない。
【００１５】
次に、ガラス７００の表面７１０のレジスト７３０を溶剤で除去する（以下、マスク除去工程と称する。ステップ６４０）。ここで、図３（Ｄ）に示されるように、レジスト７３０が上に形成されていたガラス７００の第１領域７１１の表面近傍には、アルカリイオンが残っている。
【００１６】
次に、研磨装置を用いて、レジスト７３０が除去されたガラス７００の表面７１０を研磨する（以下、研磨工程と称する。ステップ６５０）。
【００１７】
ここで、上述した研磨工程は、１回の研磨工程で行うものでも良いが、２回の研磨工程（第１研磨工程、第２研磨工程）で行われるのでも良い。以下、２回の研磨工程で行なう研磨工程について説明する。
【００１８】
第１研磨工程としては、研磨パッドとして発泡ポリウレタンを用いて実施する。研磨条件は、酸化セリウム及びＲＯ水からなる研磨液を用いる。この第１研磨工程を終えたガラス基板を、中性洗剤、純水、ＩＰＡ（イソプロピルアルコール）、ＩＰＡ（蒸気乾燥）の各洗浄槽に順次浸漬させて、超音波洗浄し、乾燥させる。
【００１９】
次に、第１研磨工程で使用した研磨装置と同様の研磨装置を用いて、ポリッシャを軟質研磨パッド（発泡ポリウレタン）に替えて、主表面の鏡面研磨工程として、第２研磨工程を実施する。
【００２０】
第２研磨工程は、前述した第１研磨工程により得られた平坦な主表面を維持しつつ、クラックを確実に除去し、この主表面の表面粗さ算術平均粗さ（Ｒａ）を、例えば、０．４乃至０．１ｎｍ程度まで低減させた鏡面とすることを目的とするものである。研磨液は、コロイダルシリカ研磨砥粒（平均粒径８０ｎｍ以下）及びＲＯ水からなる研磨液を用い、荷重を１００ｇ／ｃｍ２、研磨時間を５分とする。
【００２１】
この第２研磨工程を終えたガラス基板を、中性洗剤、純水、ＩＰＡ（イソプロピルアルコール）、ＩＰＡ（蒸気乾燥）の各洗浄槽に順次浸漬させて、超音波洗浄し、乾燥させる。ここで、研磨工程では、脱アルカリ処理がされなかった第１領域７１１のガラスは、脱アルカリ処理がされた第２領域７１２のガラスよりも多く削れる。それにより、図３（Ｅ）に示すように、脱アルカリ処理後のガラスの厚さ関係が逆転し、ガラスの裏面を基準として、脱アルカリ処理をされた第２領域７１２のガラスの厚さは、脱アルカリ処理をされなかった第１領域７１１のガラスの厚さに比べて、厚くなる。
【００２２】
また、第２研磨工程を終えたガラス７００は、脱アルカリ処理をされた第２領域７１２のガラスの表面近傍のアルカリイオンの濃度と、脱アルカリ処理をされなかった第１領域７１１のガラスの表面近傍のアルカリ金属イオンの濃度とは同じとなっている。アルカリ金属イオンの濃度は、Ｘ線光電子分光法（Ｅｌｅｃｔｒｏｎ  Ｓｐｅｃｔｒｏｓｃｏｐｙ  ｆｏｒ  Ｃｈｅｍｉｃａｌ  Ａｎａｌｙｓｉｓ：ＥＳＣＡ、Ｘ−ｒａｙ  Ｐｈｏｔｏｅｌｅｃｔｒｏｎ  Ｓｐｅｃｔｒｏｓｃｏｐｙ：ＸＰＳ）により、ガラス表面から測定することができる。また、アルカリ金属イオンの濃度は、電子線マイクロアナライザ（Ｅｌｅｃｔｒｏｎ  Ｐｒｏｂｅ  Ｍｉｃｒｏａｎａｌｙｚｅｒ：ＥＰＭＡ）により、ガラスの断面をみてラインプロファイルによって測定することができる。
【００２３】
本発明のガラス表面の微細加工方法は、脱アルカリ処理により脱アルカリ処理された領域（第２領域７１２）が、脱アルカリ処理によりその表面が削られ脆弱になり脱アルカリ処理されなかった領域（第１領域７１１）の厚さに比べて薄くなるが、続く研磨処理によって厚さの関係に逆転現象が生じて、研磨処理後は脱アルカリ処理されなかった領域（第１領域７１１）の厚さが脱アルカリ処理された領域（第２領域７１２）の厚さよりも薄くなることを発明者らが見出したことに起因するものである。このメカニズムは明確には解明されていないが、脱アルカリ処理された領域（第２領域７１２）は脱アルカリ処理によりその表面が削られ脆弱になりその後の研磨処理においては弾性的な挙動を示し、研磨速度に差が生じることから、スラリーに対し脱アルカリ処理されなかった領域（第１領域７１１）の方がより多く研磨されたものと推定される。脱アルカリ処理によるガラスの厚さの差に対し、逆転現象が生じた後のガラスの厚さの差は数倍〜数十倍になることが確認されている。
【００２４】
なお、上記実施形態においては、第１領域７１１に囲まれる第２領域７１２に凸部を形成する例を説明したが、図４に示すように、第１領域７１１と第３領域７１３との間に隣接する第２領域７１２に凸部を形成する場合にも適用することができる。
この場合、脱アルカリ処理を施したくない第１領域７１１及び第３領域７１３の表面７１０上にレジスト７３０を形成し（図５（Ｂ）参照）、ガラス７００の表面７１０側から脱アルカリ処理を行い（図５（Ｃ）参照）、続いてガラス７００の表面７１０のレジスト７３０を溶剤で除去する（図５（Ｄ）参照）。そして、レジスト７３０が除去されたガラス７００の表面７１０を研磨することで、脱アルカリ処理をされた第２領域７１２のガラスの厚さは、脱アルカリ処理をされなかった第１領域７１１及び第３領域７１３のガラスの厚さに比べて厚くなり、第２領域７１２に凸部が形成される（図５（Ｅ）参照）。この場合においても、上記実施形態と同様に、脱アルカリ処理により脱アルカリ処理された領域（第２領域７１２）が、脱アルカリ処理によりその表面が削られ脆弱になり脱アルカリ処理されなかった領域（第１領域７１１及び第３領域７１３）の厚さに比べて薄くなるが、続く研磨処理によって厚さの関係に逆転現象が生じて、研磨処理後は脱アルカリ処理されなかった領域（第１領域７１１及び第３領域７１３）の厚さが脱アルカリ処理された領域（第２領域７１２）の厚さよりも薄くなる。
【００２５】
＜ガラス＞
図６は、本発明のガラス表面の微細加工方法により製造されたスライドガラスの構成を示す斜視図である。図７は、図６のスライドガラスをＡ−Ａ線で切断したときの断面図である。図８は、図７の破線で囲まれた部分２００を拡大し、表面のイオン状態を示す模式図である。
【００２６】
スライドガラスとしては、アルミノシリケートガラス、アルミノボロシリケートガラス、ソーダタイムガラス、ホウ珪酸ガラス等が挙げられるが、特に、ＤＮＡなどのバイオテクノロジー用途としてはホウ珪酸ガラスが好ましい。例えば、ホウ珪酸ガラスのガラス成分としては、質量％表示で、ＳｉＯ２を９０〜９５％、Ｂ２Ｏ３を６〜７％、Ｎａ２Ｏを０．３〜１％、Ａｌ２Ｏ３を０．０１〜１％を含有する。ここで、ＤＮＡを合成するための用途としてのスライドガラスを作製する場合においては、Ａｌ２Ｏ３の含有量に比例してガラスの吸着水分量が増すため、０．１質量％を超えないようにすることが好ましい。
【００２７】
スライドガラスの可視光透過率は、９０％以上が好ましい。また、スライドガラスの屈折率は、ＪＩＳ  Ｒ３７０３で規定されているｅ線（５４６．１ｎｍ）において、１．５１〜１．５３が好ましい。
【００２８】
図６に示されるように、スライドガラス１００は、表面１１０と裏面１２０とを有する。スライドガラス１００の表面１１０は、凹凸形成領域１１１と周辺領域１１２とを有する。凹凸形成領域１１１は、図７に示されるように、上述のガラス表面の微細加工方法により形成された凸部２１０と凹部２２０とを有する。スライドガラス１００における凸部２１０と凹部２２０の高低差は好ましくは数μｍである。スライドガラス１００の凸部２１０の表面近傍のアルカリ成分量は、図８に示されるように、凹部２２０の表面近傍のアルカリ成分量とほぼ同じである。アルカリ金属イオンの濃度は、上述の通り、Ｘ線光電子分光法や、電子線マイクロアナライザにより測定することができる。なお、凹部２２０には、観察される試料が搭載されることを想定している。
【００２９】
なお、図６のスライドガラス１００は、試料が搭載される領域（凹部）を３つとして開示しているがその数を限定すべきものではなく、１つ以上あれば良いことは言うまでもなく、矩形状の凹部２２０が格子状に例えば１００μｍピッチで設けられることが好ましい。また、図８の模式図において、Ｎａ＋のみを開示しているが、Ｎａ＋に限定されるものではなく、他のアルカリイオン（Ｌｉ＋、Ｋ＋など）であっても良いことは言うまでもない。さらに、図６の模式図において、表面にＮａ＋が１〜２のみ存在するように開示しているが、その個数に限定されるものではないことは言うまでもない。
【００３０】
本発明のガラス表面の微細加工方法により製造したスライドガラス１００によれば、化学強化処理を行なっていないため、いかなるサイズでもこの方法で凹凸を形成してから容易に切断して使用するサイズに揃えることができる。一方、従来のガラス表面の微細加工方法では化学強化処理を行なうため、凹凸を形成した後切断すると破壊するおそれがあり、最初から使用するサイズのガラスを用いて凹凸を形成する必要があった。
【００３１】
＜磁気ディスク用ガラス基板＞
図９は、本発明のガラス表面の微細加工方法により製造された磁気ディスク用ガラス基板の構成を示す斜視図である。図１０は、図９の磁気ディスク用ガラス基板をＢ−Ｂ線で切断し拡大した表面のイオン状態を示す模式図である。磁気ディスク用ガラス基板は、中心領域に表面から裏面に亘る貫通孔が形成されたドーナツ形状を有する。
【００３２】
磁気ディスク用ガラス基板としては、リチウムシリケートガラス、アルミノシリケートガラス、アルミノリチウムシリケートガラス、アルミノボロシリケートガラス、ソーダタイムガラス、ホウ珪酸ガラス等が挙げられるが、アルミノシリケートガラスが好ましい。また、アモルファスガラス、結晶化ガラスを用いることもできる。ガラス上に形成する軟磁性層をアモルファスとする場合にあっては、アモルファスガラスとすると好ましい。例えば、アルミノシリケートガラスのガラス成分としては、モル％表示で、ＳｉＯ２を５７〜７４％、ＺｎＯ２を０〜２．８％、Ａｌ２Ｏ３を３〜１５％、ＬｉＯ２を７〜１６％、Ｎａ２Ｏを４〜１４％、を含有する。また、他のアルミノシリケートガラスのガラス成分としては、質量％表示で、ＳｉＯ２を５０〜６５％、Ａｌ２Ｏ３を５〜１５％、Ｎａ２Ｏを２〜７％、Ｋ２Ｏを４〜９％、ＭｇＯを０．５〜５％、ＣａＯを２〜８％、ＺｒＯ２を１〜６％、を含有する。なお、高いヤング率（１００ＧＰａ以上）を得るためのガラス成分としては、モル％表示で、ＳｉＯ２を４５〜６５％、Ａｌ２Ｏ３を０〜１５％、Ｌｉ２Ｏを４〜２０％、Ｎａ２Ｏを１〜８％、ＣａＯを０〜２１％、ＭｇＯを０〜２２％、Ｙ２Ｏ３を０〜１６％、ＴｉＯ２を１〜１５％、及び、ＺｒＯ２を０〜１０％を含有する。
【００３３】
図９に示されるように、磁気ディスク用ガラス４００は、表面４１０と裏面４２０とを有する。磁気ディスク用ガラス４００の表面４１０は、上述のガラス表面の微細加工方法により形成された凸部５１０と凹部５２０とを有する。凸部５１０と凹部５２０の高低差は好ましくは１０ｎｍ〜１００ｎｍであり、凸部５１０は周方向に連続して環状をなし径方向に例えば１００ｎｍピッチで同心円状に複数形成される。
【００３４】
磁気ディスク用ガラス４００の凸部５１０の表面近傍のアルカリ成分量は、図１０に示されるように、凹部５２０の表面近傍のアルカリ成分量とほぼ同じである。また、凸部５１０の表面の算術平均粗さＲａは、凹部５２０の表面の算術平均粗さＲａとほぼ同じである。ここで、アルカリ金属イオンの濃度は、上述の通り、Ｘ線光電子分光法や、電子線マイクロアナライザにより測定することができる。
【００３５】
磁気ディスクを製造するためには、以上の工程により得られたガラス上に磁性記録層を形成する。この場合、磁性記録層としては、例えば、コバルト（Ｃｏ）系強磁性材料からなるものを用いることができる。特に、高い保磁力が得られるコバルト−プラチナ（Ｃｏ−Ｐｔ）系強磁性材料や、コバルト−クロム（Ｃｏ−Ｃｒ）系強磁性材料からなる磁性記録層として形成することが好ましい。なお、磁性記録層の形成方法としては、ＤＣマグネトロンスパッタリング法を用いることができる。また、ガラス基板と磁性記録層との間に、適宜、下地層等を介挿させることが好ましい。これら下地層の材料としてはＦｅＮｉ系合金、ＦｅＮｂ系合金、ＦｅＣｏ系合金、Ｒｕ系合金などを用いることができる。また、磁性記録層上には、磁気ヘッドの衝撃から磁気ディスクを防護するための保護層を設けることができる。この保護層としては、硬質な水素化炭素保護層を好ましく用いることができる。さらに、この保護層上に、ＰＦＰＥ（パーフルオロポリエーテル）化合物からなる潤滑層を形成することにより、磁気ヘッドと磁気ディスクとの干渉を緩和することができる。この潤滑層は、例えば、ディップ法により、塗布成膜することにより形成することができる。
【００３６】
本発明のガラス表面の微細加工方法により製造した磁気ディスク用ガラス４００によれば、磁気ディスクにディスクリートトラックを形成することができ、隣接する記録トラック間の干渉を防いで高記録密度化を図ることができる。
【実施例】
【００３７】
以下、本発明のガラス表面の微細加工方法の実施例について説明する。
（実施例１）
初めに、アルミノリチウムシリケートガラスであるガラスを準備し、セリアスラリーあるいはコロイダルシリカスラリーを用いて研磨により平均表面粗さが１０ｎｍ未満になるように研磨した。
【００３８】
次に、カプトンテープにより所定領域をマスクした。
【００３９】
次に、室温でｐＨ２に調整した硝酸水溶液に３０分間、ガラスを浸漬させて、マスクされていない領域の脱アルカリ処理を行った。マスクされていない領域（脱アルカリ処理がされた領域）のガラス表面近傍はアルカリイオンが抜けると共にその表面は少し削られ、ガラスの裏面を基準とした脱アルカリ処理された領域のガラスの厚さは、ガラスの裏面を基準としたマスクされた領域（脱アルカリ処理されなかった領域）のガラスの厚さよりも薄くなった。そして、脱アルカリ処理された領域のガラスの厚さと脱アルカリ処理されなかった領域のガラスの厚さには、２０ｎｍの段差ができた。
【００４０】
次に、カプトンテープを剥がした。
【００４１】
次に、コロイダルシリカスラリーを用いてガラスを３分間ポリッシングした。その結果、脱アルカリ処理されなかった領域のガラスが脱アルカリ処理された領域のガラスよりも多く削られ、脱アルカリ処理後のガラスの厚さ関係はポリッシングにより逆転した。即ち、脱アルカリ処理されなかった領域のガラスの厚さが脱アルカリ処理された領域のガラスの厚さに比べ薄くなった。そして、脱アルカリ処理されなかった領域のガラスの厚さと脱アルカリ処理された領域のガラスの厚さには、約１００ｎｍの段差ができた。このとき、脱アルカリ処理されなかった領域のガラスの表面近傍のガラス組成と、脱アルカリ処理された領域のガラスの表面近傍のガラス組成とは、同じであることを確認した。つまり、ポリッシング後は、脱アルカリ処理されなかった領域のガラスの表面近傍のアルカリイオンの濃度と、脱アルカリ処理された領域のガラスの表面近傍のアルカリ金属イオンの濃度とは同じであった。
【００４２】
（実施例２）
実施例１と同じガラスを準備し、実施例１と同様に一部領域をカプトンテープで被覆した。
【００４３】
次に、実施例１とは異なり、４０℃でｐＨ２に調整した硝酸水溶液に３０分間、ガラスを浸漬させて、マスクされていない領域の脱アルカリ処理を行った。実施例１と同様に、脱アルカリ処理がされた領域のガラス表面近傍はアルカリイオンが抜けると共にその表面は少し削られ、脱アルカリ処理された領域のガラスの厚さと脱アルカリ処理されなかった領域のガラスの厚さには、３０ｎｍの段差ができた。
【００４４】
次に、実施例１と同様に、カプトンテープを剥がした。
【００４５】
次に、実施例１と同様に、コロイダルシリカスラリーを用いてガラスをポリッシングした。このとき、ポリッシング時間は、実施例１とは異なり、３０分間とした。その結果、脱アルカリ処理されなかった領域のガラスが脱アルカリ処理された領域のガラスよりも多く削られ、脱アルカリ処理後のガラスの厚さ関係はポリッシングにより逆転した。即ち、脱アルカリ処理されなかった領域のガラスの厚さが脱アルカリ処理された領域のガラスの厚さに比べ薄くなった。そして、脱アルカリ処理されなかった領域のガラスの厚さと脱アルカリ処理された領域のガラスの厚さには、約６００ｎｍの段差ができた。このとき、脱アルカリ処理されなかった領域のガラスの表面近傍のガラス組成と、脱アルカリ処理された領域のガラスの表面近傍のガラス組成とは、同じであることを確認した。つまり、ポリッシング後は、脱アルカリ処理されなかった領域のガラスの表面近傍のアルカリイオンの濃度と、脱アルカリ処理された領域のガラスの表面近傍のアルカリ金属イオンの濃度とは同じであった。
【００４６】
（実施例３）
脱アルカリ処理のうち特にガラスを酸性液に浸漬するリーチングにおけるガラス組成、浸漬時間、温度、ｐＨの関係を調べた。
先ず、表１に示す４つの組成のガラスを準備した。表１中の組成はｍｏｌ％で示している。
【００４７】
【表１】
2010163352.tif 000003
【００４８】
続いて、ガラスＡを室温でｐＨ２.０の硝酸に５分、１０分、２０分、３０分、６０分浸漬させたときのガラスＡに形成された凹部の深さ（以下、リーチング深さと呼ぶ。）を測定した。また、ガラスＡをｐＨ３.０、４.０、７.０の硝酸に２０分浸漬させたときのリーチング深さも測定した。測定結果を図１１に示す。
【００４９】
図１１の結果から、ｐＨ７.０以上ではガラスＡを６０分以内にリーチングすることはできなかった。また、浸漬時間が長くなるほど、またｐＨが小さくなるほどリーチング深さが深くなっていることが分かる。従って、リーチングにおいてはｐＨ７.０より小さいｐＨの酸性液を用いることが好ましく、酸性液のｐＨに応じて浸漬時間を調整することで所望のリーチング深さを有するガラスを得ることができることが分かった。特にｐＨ５以下であれば確実にリーチングを行なうことができ、ｐＨ２のときのリーチング深さは、ｐＨ４の１０倍以上、ｐＨ３の３倍近い値を示しており、ｐＨ２以下であることがさらに好ましいことが確認できた。また、硝酸温度を室温より高い７０℃として同じ測定を行なったところリーチング深さの時間依存性は室温の場合の約１０倍の値を示した。これにより、リーチング深さは酸性液の温度が高ければ高いほど深くなることが分かった。
さらに、このガラスＡを用いて、硝酸の代わりに塩酸、硫酸、マレイン酸を用いて同じ測定を行なったところリーチング深さの時間依存性はほぼ同じ挙動を示した。一方、硝酸の代わりにリン酸、クエン酸、シュウ酸を用いて同じ測定を行なったところリーチング深さの時間依存性は硝酸の場合の約１０倍の値を示した。これにより、リーチングは酸性液のｐＨ、温度に依存するのみならず酸性液の種類にも依存することが分かった。
【００５０】
次に、ガラスＢ〜Ｄも表２に示す条件でリーチング深さの測定を行なった。
【表２】
2010163352.tif 000004
このガラスＢ〜Ｄの測定結果をガラスＡの結果とあわせて図１２に示す。
ガラスＢ〜ＤはガラスＡに比べてリーチングが生じにくいが、酸性液のｐＨをより小さくしたり、酸性液の温度を上げたり、浸漬時間を長くすることでガラスＡと同様にリーチング深さを制御することができることが確認できた。
【００５１】
以上説明したように、本発明のガラス表面の微細加工方法によれば、実施例１、２で示したように部分的に脱アルカリ処理をした後に研磨処理を行なうことで、脱アルカリ処理された領域と脱アルカリ処理されなかった領域で凹凸の逆転現象が起こり、割れやラテラルクラックの発生を回避しながらミクロンオーダーだけでなくナノオーダーでの凹凸をガラス表面に形成することができる。また、実施例３で示したように、脱アルカリ処理は、例えばリーチングにより酸性液の種類、ｐＨ、温度、浸漬時間を調整することで所望の深さのリーチングを行うことができ、さらにその後の研磨処理の時間を適宜調節することで最終的に形成されるガラスの凹凸の高さを制御することができる。
【符号の説明】
【００５２】
１００  スライドガラス
２１０、５１０  凸部
２２０、５２０  凹部
４００  磁気ディスク用ガラス
７１１  第１領域
７１２  第２領域
７１３  第３領域
【図１】
2010163352.tif 000005
【図２】
2010163352.tif 000006
【図３】
2010163352.tif 000007
【図４】
2010163352.tif 000008
【図５】
2010163352.tif 000009
【図６】
2010163352.tif 000010
【図７】
2010163352.tif 000011
【図８】
2010163352.tif 000012
【図９】
2010163352.tif 000013
【図１０】
2010163352.tif 000014
【図１１】
2010163352.tif 000015
【図１２】
2010163352.tif 000016